"カルボン酸成分Aと下記一般式1~7より表されるいずれかの塩基成分Bからなる電解質塩と、コロイダルシリカと、有機溶媒と、が含有されてなる電解コンデンサ用電解液において、有機溶媒が、γ-ブチロラクトンとジメチルスルホキシドからなる混合溶媒であることを特徴とする電解コンデンサ用電解液。式1~7中、R1~R30は、それぞれ同一でも異なっても良い水素、炭素数1~18のアルキル基、炭素数1~18のアルコキシ基、水酸基であり、隣接R同士は連結し、炭素数2~6のアルキレン基を形成しても良い。カルボン酸成分Aがフタル酸、マレイン酸、サリチル酸、安息香酸、ボロジグリコール酸、ボロジサリチル酸からなる群より選ばれる一種であることを特徴とする請求項1に記載の電解コンデンサ用電解液。混合溶媒におけるγ-ブチロラクトンとジメチルスルホキシドの質量比が、9.5:0.5~2:8であることを特徴とする請求項1又は2に記載の電解コンデンサ用電解液。コロイダルシリカの含有量が、0.1~50質量であることを特徴とする請求項1から3のいずれかに記載の電解コンデンサ用電解液。請求項1から4のいずれかに記載の電解コンデンサ用電解液を用いてなることを特徴とする電解コンデンサ。本発明の目的は、高い電導度と火花電圧を有し、耐久性に優れた電解コンデンサ用電解液及びそれを用いた電解コンデンサを提供することである。本発明者らは鋭意検討した結果、カルボン酸成分Aと一般式1~7のいずれかで表される塩基成分Bからなる電解質塩と、コロイダルシリカと、有機溶媒と、が含有されてなる電解コンデンサ用電解液において、有機溶媒が、γ-ブチロラクトンとジメチルスルホキシドからなる混合溶媒であることを特徴とする電解コンデンサ用電解液である。すなわち、本発明は以下に示すものである。第一の発明は、カルボン酸成分Aと下記一般式1~7より表されるいずれかの塩基成分Bからなる電解質塩と、コロイダルシリカと、有機溶媒と、が含有されてなる電解コンデンサ用電解液において、有機溶媒が、γ-ブチロラクトンとジメチルスルホキシドからなる混合溶媒であることを特徴とする電解コンデンサ用電解液である。式1~7中、R1~R30は、それぞれ同一でも異なっても良い水素、炭素数1~18のアルキル基、炭素数1~18のアルコキシ基、水酸基であり、隣接するR同士は連結し、炭素数2~6のアルキレン基を形成しても良い。第二の発明は、カルボン酸成分Aがフタル酸、マレイン酸、サリチル酸、安息香酸、ボロジグリコール酸、ボロジサリチル酸からなる群より選ばれる一種であることを特徴とする第一の発明に記載の電解コンデンサ用電解液である。第三の発明は、混合溶媒におけるγ-ブチロラクトンとジメチルスルホキシドの質量比が、9.5:0.5~2:8であることを特徴とする第一又は第二の発明に記載の電解コンデンサ用電解液である。第四の発明は、コロイダルシリカの含有量が、0.1~50質量であることを特徴とする第一から第三の発明のいずれかに記載の電解コンデンサ用電解液である。第五の発明は、第一から第四の発明のいずれかに記載の電解コンデンサ用電解液を用いてなることを特徴とする電解コンデンサである。本発明によれば、高い電導度と火花電圧を共に有し、耐久性に優れた電解コンデンサ用電解液及びそれを用いた電解コンデンサを得ることができる。本発明の電解コンデンサ用電解液について説明する。本発明者らは鋭意検討した結果、カルボン酸成分Aと一般式1~7のいずれかで表される塩基成分Bからなる電解質と、コロイダルシリカと、有機溶媒と、が含有されてなる電解コンデンサ用電解液において、有機溶媒が、γ-ブチロラクトンとジメチルスルホキシドからなる混合溶媒であることを特徴とする電解コンデンサ用電解液である。<有機溶媒>電解コンデンサ用電解液に用いる有機溶媒は、γ-ブチロラクトンとジメチルスルホキシドの混合溶媒である。γ-ブチロラクトンとジメチルスルホキシドの混合溶媒を用いることで、電解コンデンサの電導度が向上し、かつ、耐久性に優れる特徴を有している。混合溶媒におけるγ-ブチロラクトンとジメチルスルホキシドの含有割合は、質量比9.5:0.5~2:8が好ましく挙げられ、9:1~3:7がより好ましく挙げられ、8:2~4:6が特に好ましく挙げられる。前記質量比にすることで、より高電導度かつ高耐久の電解コンデンサを得ることができる。電解コンデンサ用電解液に含有する水分量は、特に限定されないが、0.001~30質量が好ましく、0.005~20質量がより好ましく、0.01~10質量が特に好ましく挙げられる。0.001質量未満の場合及び30質量超の場合は、十分な電気特性が得られない欠点がある。<電解質塩>本発明の電解コンデンサ用電解液に用いる電解質塩は、カルボン酸成分Aと一般式1~7のいずれかより表される塩基成分Bからなる塩である。カルボン酸成分Aは、カルボン酸が置換している有機化合物であり、芳香族カルボン酸、脂肪族カルボン酸等の有機カルボン酸である。具体的には、例えば、芳香族カルボン酸:例えばフタル酸、サリチル酸、イソフタル酸、テレフタル酸、トリメリット酸、ピロメリット酸、安息香酸、レゾルシン酸、ケイ皮酸、ナフトエ酸、マンデル酸、脂肪族カルボン酸:[飽和カルボン酸、例えばシュウ酸、マロン酸、コハク酸、グルタル酸、アジピン酸、ピメリン酸、スベリン酸、アゼライン酸、セバシン酸、ウンデカン二酸、ドデカン二酸、トリデカン二酸、テトラデカン二酸、ペンタデカン二酸、ヘキサデカン二酸、3-tert-ブチルアジピン酸、メチルマロン酸、エチルマロン酸、プロピルマロン酸、ブチルマロン酸、ペンチルマロン酸、ヘキシルマロン酸、ジメチルマロン酸、ジエチルマロン酸、メチルプロピルマロン酸、メチルブチルマロン酸、エチルプロピルマロン酸、ジプロピルマロン酸、メチルコハク酸、エチルコハク酸、2,2-ジメチルコハク酸、2,3-ジメチルコハク酸、2-メチルグルタル酸、3-メチルグルタル酸、3-メチル-3-エチルグルタル酸、3,3-ジエチルグルタル酸、メチルコハク酸、2-メチルグルタル酸、3-メチルグルタル酸、3,3-ジメチルグルタル酸、3-メチルアジピン酸、1,6-デカンジカルボン酸、5,6-デカンジカルボン酸、ギ酸、酢酸、プロピオン酸、酪酸、イソ酪酸、吉草酸、カプロン酸、エナント酸、カプリル酸、ペラルゴン酸、ラウリル酸、ミリスチン酸、ステアリン酸、ベヘン酸、ウンデカン酸、ボロジグリコール酸、ボロジシュウ酸、ボロジサリチル酸、イタコン酸、酒石酸、グリコール酸、乳酸、ピルビン酸]、[不飽和カルボン酸、例えばマレイン酸、フマル酸、アクリル酸、メタクリル酸、オレイン酸]等が挙げられる。これらは単独で用いても2種以上を組合せて用いてもよい。これらの中でも、電導度が高く熱的にも安定な点から、フタル酸、マレイン酸、サリチル酸、安息香酸、ボロジグリコール酸、ボロジサリチル酸が好ましく、フタル酸とマレイン酸が特に好ましく挙げられる。塩基成分Bは、下記一般式1~7より表されるいずれかの化合物が挙げられる。一般式1~7で表される化合物中、R1~R30は、それぞれ同一でも異なっても良い水素、炭素数1~18のアルキル基、炭素数1~18のアルコキシ基、水酸基であり、隣接するR同士は連結し、炭素数2~6のアルキレン基を形成しても良い。一般式1で表される塩基成分の具体例としては、テトラメチルアンモニウム、テトラエチルアンモニウム、テトラプロピルアンモニウム、テトライソプロピルアンモニウム、テトラブチルアンモニウム、トリメチルエチルアンモニウム、トリエチルメチルアンモニウム、ジメチルジエチルアンモニウム、ジメチルエチルメトキシエチルアンモニウム、ジメチルエチルメトキシメチルアンモニウム、ジメチルエチルエトキシエチルアンモニウム、トリメチルプロピルアンモニウム、ジメチルエチルプロピルアンモニウム、トリエチルプロピルアンモニウム、スピロ-1,1’-ビピロリジニウム、ピペリジン-1-スピロ-1’-ピロリジニウム、スピロ-1,1’-ビピペリジニウム等が挙げられる。これらの中でも、高い電導度を有し、さらに火花電圧が向上する点より、テトラエチルアンモニウム、スピロ-1,1’-ビピロリジニウムが特に好ましく挙げられる。一般式2で表される塩基成分の具体例としては、トリメチルアミン、トリエチルアミン、トリプロピルアミン、トリイソプロピルアミン、トリブチルアミン、ジエチルメチルアミン、ジメチルエチルアミン、ジエチルメトキシアミン、ジメチルメトキシアミン、ジメチルエトキシアミン、ジエチルエトキシアミン、メチルエチルメトキシアミン、N-メチルピロリジン、N-エチルピロリジン、N-プロピルピロリジン、N-イソプロピルピロリジン、N-ブチルピロリジン、N-メチルピペリジン、N-エチルピペリジン、N-プロピルピペリジン、N-イソプロピルピペリジン、N-ブチルピペリジン等が挙げられる。これらの中でも、高い電導度を有し、さらに火花電圧が向上する点より、トリメチルアミン、トリエチルアミン、ジメチルエチルアミン、ジエチルメチルアミン、N-メチルピロリジンが特に好ましく挙げられる。一般式3で表される塩基成分の具体例としては、ジメチルアミン、ジエチルアミン、ジイソプロピルアミン、ジプロピルアミン、ジブチルアミン、メチルエチルアミン、メチルプロピルアミン、メチルイソプロピルアミン、メチルブチルアミン、エチルイソプロピルアミン、エチルプロピルアミン、エチルブチルアミン、イソプロピルブチルアミン、ピロリジン等が挙げられる。これらの中でも、高い電導度を有し、さらに火花電圧が向上する点より、トリメチルアミン、トリエチルアミン、ジメチルアミン、ジエチルアミン、メチルエチルアミン、ピロリジンが特に好ましく挙げられる。一般式4で表される塩基成分の具体例としては、1,3-ジメチルイミダゾリウム、1,3-ジエチルイミダゾリウム、1,3-ジプロピルイミダゾリウム、1,3-ジイソプロピルイミダゾリウム、1,3-ジブチルイミダゾリウム、1-エチル-3-メチルイミダゾリウム、1-ブチル-3-メチルイミダゾリウム、1-ブチル-3-エチルイミダゾリウム、1,2,3-トリメチルイミダゾリウム、1,2,3,4-テトラメチルイミダゾリウム、1,3-ジメチル-2-エチルイミダゾリウム、1,2-ジメチル-3-エチル-イミダゾリウム、1,2,3-トリエチルイミダゾリウム、1,2,3,4-テトラエチルイミダゾリウム等が挙げられる。これらの中でも、高い電導度を有し、さらに火花電圧が向上する点より、1,3-ジメチルイミダゾリウム、1,3-ジエチルイミダゾリウム、1-エチル-3-メチルイミダゾリウム、1-ブチル-3-メチルイミダゾリウム、1-ブチル-3-エチルイミダゾリウムが特に好ましく挙げられる。一般式5で表される塩基成分の具体例としては、1,2,3,4-テトラメチルイミダゾリニウム、1,3,4-トリメチル-2-エチルイミダゾリニウム、1,3-ジメチル-2,4-ジエチルイミダゾリニウム、1,2-ジメチル-3,4-ジエチルイミダゾリニウム、1-メチル-2,3,4-トリエチルイミダゾリニウム、1,2,3,4-テトラエチルイミダゾリニウム、1,2,3-トリメチルイミダゾリニウム、1,3-ジメチル-2-エチルイミダゾリニウム、1-エチル-2,3-ジメチルイミダゾリニウム、1,2,3-トリエチルイミダゾリニウム、4-シアノ-1,2,3-トリメチルイミダゾリニウム、3-シアノメチル-1,2-ジメチルイミダゾリニウム、2-シアノメチル-1,3-ジメチルイミダゾリニウム、4-アセチル-1,2,3-トリメチルイミダゾリニウム、3-アセチルメチル-1,2-ジメチルイミダゾリニウム、4-メチルカルボオキシメチル-1,2,3-トリメチルイミダゾリニウム、3-メチルカルボオキシメチル-1,2-ジメチルイミダゾリニウム、4-メトキシ-1,2,3-トリメチルイミダゾリニウム、3-メトキシメチル-1,2-ジメチルイミダゾリニウム、4-ホルミル-1,2,3-トリメチルイミダゾリニウム、3-ホルミルメチル-1,2-ジメチルイミダゾリニウム、3-ヒドロキシエチル-1,2-ジメチルイミダゾリニウム、4-ヒドロキシメチル-1,2,3-トリメチルイミダゾリニウム、2-ヒドロキシエチル-1,3-ジメチルイミダゾリニウム等が挙げられる。これらの中でも、高い電導度を有し、さらに火花電圧が向上する点より、1,2,3,4-テトラメチルイミダゾリニウム、1-エチル-2,3-ジメチルイミダゾリニウム、1-エチル-3-メチルイミダゾリニウムが特に好ましく挙げられる。一般式6で表される塩基成分の具体例としては、1,2-ジメチルピラゾリウム、1-メチル-2-エチルピラゾリウム、1,2-ジエチルピラゾリウム、1,2-ジプロピルピラゾリウム、1,2-ジブチルピラゾリウム、1-メチル-2-プロピルピラゾリウム、1-メチル-2-ブチルピラゾリウム、1-メチル-2-ヘキシルピラゾリウム、1-メチル-2-オクチルピラゾリウム、1-メチル-2-ドデシルピラゾリウム、1,2,3,5-テトラメチルピラゾリウム、1-エチル-2,3,5-トリメチルピラゾリウム、1-エチル-3-メトキシ-2,5-ジメチルピラゾリウム、3-フェニル-1,2,5-トリメチルピラゾリウム、3-メトキシ-5-フェニル-1-エチル-2-エチルピラゾリウム、1,2-テトラメチレン-3,5-ジメチルピラゾリウム、1,2-テトラメチレン-3-フェニル-5-メチルピラゾリウム、1,2-テトラメチレン-3-メトキシ-5-メチルピラゾリウム等が挙げられる。これらの中でも、高い電導度を有し、さらに火花電圧が向上する点より、1,2-ジメチルピラゾリウム、1-メチル-2-エチルピラゾリウム、1,2-ジエチルピラゾリウムが特に好ましく挙げられる。一般式7で表される塩基成分の具体例としては、N-メチルピリジニウム、N-エチルピリジニウム、N-プロピルピリジニウム、N-イソプロピルピリジニウム、N-ブチルピリジニウム、N-ヘキシルピリジニウム、N-オクチルピリジニウム、N-ドデシルピリジニウム、N-メチル-3-メチルピリジニウム、N-エチル-3-メチルピリジニウム、N-プロピル-3-メチルピリジニウム、N-ブチル-3-メチルピリジニウム、N-ブチル-4-メチルピリジニウム、N-ブチル-4-エチルピリジニウム等が挙げられる。これらの中でも、高い電導度を有し、さらに火花電圧が向上する点より、N-メチルピリジニウム、N-エチルピリジニウム、N-ブチルピリジニウム、N-メチル-3-メチルピリジニウム、N-エチル-3-メチルピリジニウム、N-ブチル-3-メチルピリジニウムが特に好ましく挙げられる。一般式1~7で表される塩基成分の中でも、特に一般式2で表される塩基成分が、長期にわたり電解液のpH上昇を抑制できることから、安定して高い電導度と火花電圧を得ることができるため特に好ましく挙げられる。本発明は、カルボン酸成分Aと一般式1~7のいずれかで表される塩基成分Bからなる電解質塩と、コロイダルシリカと、有機溶媒と、を含有する電解コンデンサ用電解液において、有機溶媒が、γ-ブチロラクトンとジメチルスルホキシドからなる混合溶媒であることを特徴とする電解コンデンサ用電解液である。電解質塩の添加量は、1.0~60質量が好ましく、5.0~50質量がより好ましく、10~40質量が特に好ましく挙げられる。1.0質量未満の場合、十分な電気特性が得られない欠点があり、60質量超の場合、比抵抗が上昇する欠点がある。本発明の電解コンデンサ用電解液は、その中にジメチルスルホキシドを含有しているため、電解質塩基成分の電気化学的な変質により塩基性物質が生成された場合にも、ジメチルスルホキシドが速やかに塩基性物質と中和反応して、電解液中のpHの上昇を抑制できるものである。このような作用により塩基成分の電気化学的な変質により塩基性物質が生成された場合にも、電導度の低下が起こらないため、安定して高い電導度を得ることができる。<コロイダルシリカ>コロイダルシリカとは、SiO2又はその水和物のコロイドで、粒径が4~300nmで一定の構造をもたないものである。ケイ酸塩に希塩酸を作用させた後に、透析で得ることができる。コロイダルシリカは、溶媒にほとんど溶解せず、一般に適当な分散溶媒中に分散させたコロイド溶液として電解液に添加して、用いることができる。コロイダルシリカを電解液中に含有させることで、火花電圧を向上させることができる。電解コンデンサ用電解液中におけるコロイダルシリカの含有量は、0.1~50質量、より好ましくは0.5~40質量が挙げられる。0.1質量未満の場合、火花電圧向上効果がなく、50質量超では、電導度が低下する欠点を有する。コロイダルシリカは、粒径がいずれのものでもよく、好ましくは4~50nmであり、より好ましくは6~30nmである。<添加剤>本発明の電解コンデンサ用電解液には、さらに添加剤を含有させても良い。添加剤としては、ポリビニルアルコール、ジブチルリン酸又は亜リン酸のリン酸化合物、ホウ酸、マンニット、ホウ酸とマンニット、ソルビット等の錯化合物やホウ酸とエチレングリコール、グリセリン等の多価アルコールとの錯化合物等のホウ素化合物、o-ニトロ安息香酸、m-ニトロ安息香酸、p-ニトロ安息香酸、o-ニトロフェノール、m-ニトロフェノール、p-ニトロフェノール等のニトロ化合物が挙げられる。電解液の火花電圧や電導度を向上させる点からポリビニルアルコール、マンニット、ニトロ化合物が特に好ましく挙げられる。添加量は0.1~30質量が好ましく、0.5~10質量がより好ましく挙げられる。0.1質量未満の場合、十分な火花電圧が得られない欠点があり、30質量超の場合、電導度が低下する欠点がある。電解コンデンサに求められている性能としては、電導度は6mS/cm以上が好ましく、8mS/cm以上がより好ましく、10mS/cm以上が特に好ましく挙げられる。火花電圧は170V以上が好ましく、200V以上がより好ましく、230V以上が特に好ましく挙げられる。以下、発明を実施例に基づき説明する。なお、本発明は、実施例により、なんら限定されるものではない。実施例中の部は質量部、は質量を表す。実施例1フタル酸166.13部1.0molと、γ-ブチロラクトン518.94部と、ジメチルスルホキシド5.24部を混合した溶液に、N,N-ジメチルエチルアミン73.14部1.0molを滴下してフタル酸ジメチルエチルアミン溶液を得た後、日産化学工業株式会社製20コロイダルシリカスノーテックスN、シリカ粒径10~20nm水溶液158.85部を混合、80°Cで濃縮して、電解コンデンサ用電解液を得た。実施例2~10γ-ブチロラクトンとジメチルスルホキシドの質量比を、表1に示した比になるように使用した以外は実施例1と同様の方法にて、電解コンデンサ用電解液を得た。実施例11実施例1のγ-ブチロラクトンとジメチルスルホキシドの質量比を、表1に示した比になるように使用し、かつジメチルエチルアミンを、20テトラエチルアンモニウムヒドロキシド水溶液に代え、かつフタル酸をマレイン酸に代えた以外は、実施例1と同様の方法で電解コンデンサ用電解液を得た。実施例12実施例1のγ-ブチロラクトンとジメチルスルホキシドの質量比を、表1に示した比になるように使用し、かつジメチルエチルアミンを、20スピロ-1,1’-ビピロリジニウムヒドロキシド水溶液に代え、かつフタル酸をマレイン酸に代えた以外は、実施例1と同様の方法で電解コンデンサ用電解液を得た。実施例13実施例1のγ-ブチロラクトンとジメチルスルホキシドの質量比を、表1に示した比になるように使用し、かつジメチルエチルアミンを、N-メチルピロリジンに代え、かつフタル酸をサリチル酸に代えた以外は、実施例1と同様の方法で電解コンデンサ用電解液を得た。実施例14実施例1のγ-ブチロラクトンとジメチルスルホキシドの質量比を、表1に示した比になるように使用し、かつジメチルエチルアミンを、ジエチルアミンに代え、かつフタル酸を安息香酸に代えた以外は、実施例1と同様の方法で電解コンデンサ用電解液を得た。実施例15実施例1のγ-ブチロラクトンとジメチルスルホキシドの質量比を、表1に示した比になるように使用し、かつジメチルエチルアミンを、1-エチル-3-メチルイミダゾリウムに代え、かつフタル酸をボロジグリコール酸に代えた以外は、実施例1と同様の方法で電解コンデンサ用電解液を得た。実施例16実施例1のγ-ブチロラクトンとジメチルスルホキシドの質量比を、表1に示した比になるように使用し、かつジメチルエチルアミンを、1,2,3,4-テトラメチルイミダゾリニウムに代え、かつフタル酸をボロジサリチル酸に代えた以外は、実施例1と同様の方法で電解コンデンサ用電解液を得た。比較例1実施例1に記載のγ-ブチロラクトンとジメチルスルホキシド質量比9.9:0.1の混合溶媒を、γ-ブチロラクトンに代えた以外は、実施例1と同様の方法で電解コンデンサ用電解液を得た。比較例2実施例1に記載のγ-ブチロラクトンとジメチルスルホキシド質量比9.9:0.1の混合溶媒を、ジメチルスルホキシドに代えた以外は、実施例1と同様の方法で電解コンデンサ用電解液を得た。比較例3実施例1に記載のγ-ブチロラクトンとジメチルスルホキシド質量比9.9:0.1の混合溶媒を、エチレングリコールに代えた以外は、実施例1と同様の方法で電解コンデンサ用電解液を得た。比較例4実施例1に記載のγ-ブチロラクトンとジメチルスルホキシド質量比9.9:0.1の混合溶媒を、γ-ブチロラクトンとエチレングリコール質量比6:4に代えた以外は、実施例1と同様の方法で電解コンデンサ用電解液を得た。実施例1~16、比較例1~4より得られた電解液を用いて以下の方法により、電解コンデンサを製造した。300Vで化成した陽極箔を、セパレータ、陰極箔と共に巻回し、巻回端面からリード線を導出させたコンデンサ素子に、得られた電解液を減圧下、80°Cで含浸し、この素子を金属ケースに収納し、開口部を封口ゴムで閉じ、外装ケースの端部を巻き締めて電解コンデンサとした。この電解コンデンサは、定格電圧160WV、静電容量22μF、外形寸法は10φ×200である。以下に、電解液の電導度と耐熱性の評価方法と電解コンデンサの火花電圧と耐熱性の評価方法をまとめた。電導度の評価方法電導度の評価方法は、電解コンデンサ用電解液の30°Cにおける電導度mS/cmを、横河電機株式会社製SCメーターSC72を用いて測定した。耐熱性は、温度105°Cの条件下で、2000時間後の電導度を測定した。火花電圧の評価方法火花電圧の評価方法は、各電解液を用いた電解コンデンサを作製し、25°Cで、5mAの定電流を印加し、電圧-時間カーブを調べることで行い、電圧の上昇カーブを始めにスパーク又はシンチレーションが観測された電圧を火花電圧Vとした。耐熱性は、温度105°Cの条件下で、2000時間後の火花電圧を測定した。電解コンデンサの電導度mS/cm、火花電圧V、耐熱性試験の測定結果を表1及び2に示す。表中の略記は以下の通りである。DMEA:ジメチルエチルアミンカチオンTEA:テトラエチルアンモニウムカチオンSBP:スピロ-1,1’-ビピロリジニウムカチオンMP:N-メチルピロリジンカチオンDEA:ジエチルアミンカチオンEMI:1-エチル-3-メチルイミダゾリウムカチオンTMIm:1,2,3,4-テトラメチルイミダゾリニウムカチオンPA:フタル酸アニオンMA:マレイン酸アニオンSA:サリチル酸アニオンBA:安息香酸アニオンBGlyA:ボロジグリコール酸アニオンBSA:ボロジサリチル酸アニオンGBL:γブチロラクトンDMSO:ジメチルスルホキシドEG:エチレングリコール表1及び2より、比較例と比較すると実施例では電導度と火花電圧が高く、かつ、耐久性に優れていることがわかった。"